【事件の表示】
　特願２００６−２３７０８１「反射防止フィルム用積層ポリエステルフィルム」拒絶査定不服審判事件〔平成２０年　３月１３日出願公開、特開２００８−　５８７４５〕について、次のとおり審決する。
【結　論】
　本件審判の請求は、成り立たない。
【理　由】
１　手続の経緯
　本願は、平成１８年９月１日の出願であって、平成２４年６月２０日付けで拒絶査定がなされ、これに対して、同年８月６日に拒絶査定不服審判が請求されたものである。
　
２　本願発明
　本願の請求項１ないし４に係る発明は、願書に最初に添付された特許請求の範囲の請求項１ないし４に記載された事項によって特定されるものであるところ、その請求項１に係る発明は、願書に最初に添付された明細書、特許請求の範囲の記載からみて、その特許請求の範囲の請求項１に記載されたとおりの次のものと認める。
　
「少なくとも３層からなる積層ポリエステルフィルムであって、内層に光線吸収剤を含有し、光線波長４４０〜４６０ｎｍ、４８０〜５００ｎｍ、５２０〜５４０ｎｍ、５６０〜５８０ｎｍ、および６１０〜６３０ｎｍにおける光線透過率の各平均値（それぞれＴ４４０−４６０、Ｔ４８０−５００、Ｔ５２０−５４０、Ｔ５６０−５８０、Ｔ６１０−６３０）が、下記式（１）〜（６）を同時に満足することを特徴とする反射防止フィルム用積層ポリエステルフィルム。
　Ｔ４４０−４６０−Ｔ４８０−５００≧３％　…（１）
　Ｔ４４０−４６０−Ｔ５６０−５８０≧３％　…（２）
　Ｔ５２０−５４０−Ｔ４８０−５００≧３％　…（３）
　Ｔ５２０−５４０−Ｔ５６０−５８０≧３％　…（４）
　Ｔ６１０−６３０−Ｔ４８０−５００≧３％　…（５）
　Ｔ６１０−６３０−Ｔ５６０−５８０≧３％　…（６）」（以下「本願発明」という。）
　
３　刊行物の記載事項
　原査定の拒絶の理由に引用された「本願の出願前に頒布された刊行物である特開２００３−２３７００６号公報（以下「引用例」という。）」には、図とともに次の事項が記載されている（下線は当審で付した。以下同じ。）。
（１）「【０００１】
【発明の属する技術分野】本発明は光学用積層ポリエステルフィルムに関し、さらに詳しくは青色光、緑色光および赤色光のコントラストや色純度に優れ、
映像表示面に貼合せて長期使用するのに好適な光学用積層ポリエステルフィルム
【０００２】
【従来の技術】
テレビやパソコンといったＣＲＴや液晶等の電子ディスプレイは、青色光、緑色光および赤色光の３つの光を発光させて映像を表示する
青色光と緑色光または緑色光と赤色光のそれぞれの中間色も発光しており、これらの中間色の光によって映像の色相のコントラストがぼやけるという問題
その改善が強く望まれている
【０００３】この問題の対策として、映像表示面に防護層と粘着剤層とからなる保護フィルムを貼り付け、該粘着剤層にカーボンブラックを配合させることが特開平１１−３３５６３９号公報で提案されている。該公報によれば、粘着剤層のカーボンブラックによって、可視光域の各波長に亘って平均的に吸光度が高められているので、青色光および緑色光ならびに緑色光および赤色光の中間色の透過をそれぞれ抑制することができ、映像の色相のコントラストが明瞭になるという。しかしながら、該公報のように平均的に透過率を低下させる方法では、ブラウン管の光量自体が低下し、その結果として、ブラウン管の輝度が低下する。
【０００４】この輝度低下を解決する方法として、可視光線の透過率に選択性を持たせたカラーフィルタを用いることによりコントラストを向上させると同時に色純度を向上させることが特開昭５８−１５３９０４号公報で提案されている。しかしながら、該公報のカラーフィルタは、表示面の表示側に置くだけの外面取り付け式で、ブラウン管との一体型ではないため、ブラウン管と外面フイルタの間に空気層が介在し、外光の反射率を抑えることが非常に難しく、外来光による視認性低下が生じ易い。
【０００５】また、ブラウン管のガラスに着色剤を添加し、可視光線に対して選択吸収性を有するガラスを用いることも特開昭５７−５２５１公報で提案されているが、製造コストが非常に高いため、未だ商品化には至っていない。また、近年普及しつつある平面化されたブラウン管では、ガラスの厚みがブラウン管の中心部と周辺部で大きく異なるため、該公報のようなガラスに着色剤を添加する方法では均一な選択吸収性を持たせることがより難しくなっている。
【０００６】このように、映像表示面のコントラスト向上と、色純度の向上、ブラウン管の輝度の低下防止および外来光による視認性低下の解消とを安価に解消するものは未だ提供されていないのが現状である。
【０００７】
更に、室内で使用するとはいえ、長期の使用により、着色剤が紫外線によって劣化し、初期の効果を持続できない問題が浮上している
【０００８】
【発明が解決しようとする課題】本発明の
課題は、上述の問題を解消し、電子ディスプレイなどの表示装置に、輝度を低下させることなく、高い色純度、高いコントラストおよび優れた反射防止性能を発現させ、これらを長期間持続させること
【０００９】
【課題を解決するための手段】本発明者らは、上記課題を解決しようと
鋭意研究した結果、ＣＲＴなどの発光色の強さと光の波長の関係を見ると、短波長側から青、緑、赤の三つのピークが存在し、問題は、青と緑および緑と赤のピークの裾野が重畳していることにあることを確認した。具体的には、このような重畳があると、青だけ或は緑だけが発色しても青と緑の中間色が、また、緑だけ或は赤だけが発色しても赤と緑の中間色すなわち黄色みがかった色が発色し、これらの中間色が発色していると、映像のコントラストおよび色純度が低下するのである。
【００１０】そして、本発明者らが各波長の光の視認性への影響を研究した結果、この重畳による映像のコントラストおよび色純度の低下は、
人間の目が緑と赤の中間色の光に対して感度が高いことから、緑と赤の中間色の影響が青と緑の中間色よりも大きいことを見出し
また、外来光によっても、映像のコントラストおよび色純度の低下が惹起される
影響も緑と赤の中間色の部分が大きく関与していることも見出し
青と緑の中間色は人問の目にとって感度が低いため、色純度の向上には寄与するがコントラストといった点ではほとんど効果がないことも判明し
【００１１】そこで、本発明者らは、緑色光および赤色光の中間色を選択的に吸収させることを
更に研究し、緑色光および赤色光の中間色を選択的に吸収する着色剤を積層フィルムの一層内に配合させ、外来光側の層に紫外線吸収剤配合した光学用積層ポリエステルフィルムの外側にハードコート層等を被着させた後、映像表示面に直接貼り合せるとき、映像表示装置の輝度を低下させることなく、外来光による認視性の低下を防止でき、しかもコントラストや色純度を向上でき、長期間それらを持続できることを見出し、
【００１２】本発明者らは、上記課題を解決するため鋭意検討した結果、
映像表示面に貼合せる保護フィルムの基材として積層ポリエステルフィルムを用い、該フィルムの各層に、
紫外線吸収剤と着色剤を別々に含有させ、緑色光と赤色光の中間色光の透過を選択的に抑制させる機能を付与し、かつ視認性と映像の色相のコントラストを両立させ、さらにこの効果を長期間に亘って維持させることができることを見出し、
【００１３】すなわち、本発明は、
紫外線吸収剤を含有するポリエステルの層に、着色剤を含有するポリエステルの層が積層され二軸配向された積層ポリエステルフィルムであって、
光線透過特性が下記の式を満足することを特徴とする光学用積層ポリエステルフィルム
【００１４】
【数６】
５６０ｎｍ≦Ｘ≦６１０ｎｍ
【００１５】
【数７】
Ｙ≦８０ｎｍ
【００１６】
【数８】
Ｔ
abs
／Ｔ
540
＜０．８
【００１７】
【数９】
０．５≦Ｔ
620
／Ｔ
540
≦１．５
【００１８】
【数１０】
０．５≦Ｔ
450
／Ｔ
540
≦１．５
（式中、Ｘは波長５４０〜６３０ｎｍの可視光線における最大吸収ピークの波長、Ｙは波長５４０〜６３０ｎｍの可視光線における最大吸収ピークの半値幅、Ｔ
abs
は波長５４０〜６３０ｎｍの可視光線における最大吸収ピーク波長における光線透過率、Ｔ
450
は４５０ｎｍの波長における光線透過率、Ｔ
540
は５４０ｎｍの波長における光線透過率、Ｔ
620
は６２０ｎｍの波長における光線透過率である。）
…略…
【００２２】…略…着色剤が、アントラキノン系色素、キナクリドン系色素、ピリノン系色素、ポリメチン系色素、ピロメテン系色素、ポルフィリン系色素およびフタロシアニン系色素からなる群より選ばれる少なくとも１つの色素である態様、少なくとも片面に易滑易接着層が設けられている態様、積層ポリエステルフィルム側から入射した光の、易滑易接着層と積層ポリエステルフィルムの界面における反射率が０．４％以下である態様、芯層とこれに接する２つの表層からなり、芯層が可着色剤を含有するポリエステルの層であり、２つの表層が紫外線吸収剤を含有するポリエステルの層であり、且つ一方の表層の厚みが他方の表層の厚みより厚い態様、波長４００〜６５０ｎｍの可視光線における全光線透過率が４０％以上である態様を包含する。
【００２３】本発明の光学用積層ポリエステルフィルムは
映像表示面貼合せ用とし
【００２４】以下、本発明を詳細に説明する。
【００２５】上記のように、ＣＲＴなどの発光色の強さと光の波長の関係では、短波長側から青色光、緑色光、赤色光の３つのピークが存在するが、この青色光と緑色光のピークの裾野が重畳し、また緑色光と赤色光のピークの裾野が重畳している。このため、青色だけあるいは緑色だけが発色しても青色と緑色の中間色が何がしか発色し、また緑色だけあるいは赤色だけが発色しても赤色と緑色の中間色すなわち黄色みがかった色が何がしか発色し、これらの中間色が、映像のコントラストを弱める原因となっている。
【００２６】本発明の積層ポリエステルフィルムは、
積層フィルムを構成するポリエステルの各層に着色剤および紫外線吸収剤を別々に含有させることで、フィルムの緑と赤の重畳部分の光線透過率を適量低下させて、透過させないようにした
【００２７】［光線透過率］本発明の光学用積層ポリエステルフィルムは、光線透過特性が下記の式を満足することが必要である。
【００２８】
【数１１】５６０ｎｍ≦Ｘ≦６１０ｎｍ
【００２９】
【数１２】Ｙ≦８０ｎｍ
【００３０】
【数１３】Ｔabs／Ｔ540＜０．８
【００３１】
【数１４】０．５≦Ｔ620／Ｔ540≦１．５
【００３２】
【数１５】０．５≦Ｔ450／Ｔ540≦１．５
（式中、Ｘは波長５４０〜６３０ｎｍの可視光線における最大吸収ピークの波長、Ｙは波長５４０〜６３０ｎｍの可視光線における最大吸収ピークの半値幅、Ｔabsは波長５４０〜６３０ｎｍの可視光線における最大吸収ピーク波長における光線透過率、Ｔ450は４５０ｎｍの波長における光線透過率、Ｔ540は５４０ｎｍの波長における光線透過率、Ｔ620は６２０ｎｍの波長における光線透過率である。）
ＣＲＴ（ブラウン管）における緑および赤の最大発光波長はそれぞれ５４０ｎｍおよび６２０ｎｍ付近にあり、それらが重なり合う重畳部分はその間に存在する。そのため、緑と赤の重畳部分の光を透過させにくい
波長５４０〜６３０ｎｍの可視光域における最大吸収ピークの波長（Ｘ）が５６０ｎｍ〜６１０ｎｍの範囲にあることが必要で、Ｘが５６０ｎｍ未満又は６１０ｎｍを超えるようでは緑または赤の発光自体を多く吸収するため、コントラストの向上も色温度の向上も望めない
【００３３】
コントラストおよび色純度の向上を図るには、前記の緑と赤の重畳部分の吸収が十分である、すなわち、ブラウン管における各発光波長に対して前記吸収ピークにおける透過率が十分に低くなければならない。そこで、
【００３４】
波長５４０〜６３０ｎｍの可視光域における最大吸収ピークの半値幅（Ｙ）は８０ｎｍ以下であることが必要で、Ｙが８０ｎｍを超えると、やはり赤または緑の発光を多く吸収してしまうため、コントラストの向上も色純度の向上も望めない。Ｙは好ましくは６０ｎｍ以下、さらに好ましくは５０ｎｍ以下、特に好ましくは４０ｎｍ以下である。なお、Ｙの下限は、少なくとも１０ｎｍであることが、広範な表示装置に対応できることから好ましい。
着色剤として、選択的に可視光線を吸収するように染料を用いる場合、発色に偏りが生じ易いため、色相（彩度）のずれを極力抑えることが肝要である。色相のずれを抑えるためには、ＣＲＴ（ブラウン管）における赤、緑、青の発光波長、すなわち、波長４５０ｎｍ，５４０ｎｍ及び６２０ｎｍにおける光線透過率がほぼ同等であることが必要である。そのため、ＣＲＴにおける赤、緑、青の発光波長における光線透過率同士の比であるＴ
450
／Ｔ
540
及びＴ
620
／Ｔ
540
は、それぞれ０．５〜１．５の範囲に
Ｔ
450
／Ｔ
540
又はＴ
620
／Ｔ
540
のどちらかでも、この範囲を外れると、ブラウン管からの発光の着色度合いが大きくなり、視認性が低下する。
【００３６】また、
波長４００〜６５０ｎｍの可視光線における全光線透過率は４０％以上である
この透過率が４０％未満では視認性が低下する
【００３７】このような光学特性を有する光学用積層ポリエステルフィルムは、該積層フィルムを構成するいずれかの層に着色剤を含有させることで得られる。
【００３８】［染料］本発明において着色剤は、最終製品までの熱履歴を考慮して、少なくとも１５０℃以下の温度では変質や劣化が生じ難い着色剤を用いることが好ましい。
【００３９】着色剤のうち染料は、一般的に熱安定性および耐侯性が顔料に比べて乏しいが、本発明においては、着色剤をポリエステルに添加して用い、かつ大部分の紫外線をポリエステルの他の層（使用時には外来光側）に添加された紫外線吸収剤で吸収させることから、耐侯性の懸念がないことから、染料を使用することができる。
【００４０】着色剤として染料を用いる場合、最終製品までの熱履歴を考慮し、３３０℃以下の温度では変質や劣化が生じ難い染料が好ましい。このような観点から、染料としては、アントラキノン系色素、キナクリドン系色素、ピリノン系色素、ポリメチン系色素、ピロメテン系色素、ポルフィリン系色素およびフタロシアニン系色素が好ましい。
【００４１】着色剤の添加量は、光学用積層ポリエステルフィルムの面積、すなわち該フィルムの厚み方向に垂直な面の面積を基準として、好ましくは０．００４〜０．４２０ｇ／ｍ2、さらに好ましくは０．００４〜０．２００ｇ／ｍ2の範囲である。
【００４２】着色剤の添加方法としては、ポリエステルを構成するグリコール成分と同じグリコール、例えばエチレングリコールなどに分散、溶解させ、ポリエステルの重合段階で添加してもよいが、フィルムの生産性や異物の混入防止および工程の簡素化といった観点から、別にフィルムへの添加濃度よりも高濃度の着色剤（染料等）を添加したポリエステルのペレット（マスターペレット）または染料自体を溶融固化したペレットを作成し、これを混合し添加する方法が好ましい。
【００４３】染料を溶融固化する際には、適宜バインダーを使用してもよい。添加方法としては特に限定はないが、染料を溶融固化したペレットについては、フィルム原料のポリエステルペレットと機械的物性が異なるので、小型のフィーダにより供給する方法が好ましい。フィーダによる添加量は、フィルム原料（ポリエステルペレット）の押出機の容量および添加量によって変化するが、設備上０．２〜２０ｋｇ／ｈｒが好ましい。
【００４４】ポリエステルに添加する着色剤の性質としては、フィルム生産性の観点からポリエステルの押出時に該ポリエステルの粘度低下の少ないものが好ましい。また、溶融ポリエステルの粘度低下を抑える目的で、押出機のせん断変形速度７０（１／秒）において、滞留時間は２０〜４０００秒であることが好ましい。この滞留時間が２０秒未満では染料の混練が十分でなく、色の斑がみられ、一方４０００秒超では粘度の低下によるフィルム切断を招きやすくなる。
【００４５】［紫外線吸収剤］本発明の光学用積層フィルムは、主として屋内で、例えばＣＲＴの表面に貼り付けて用いられることが想定されているが、
長期間の使用において窓越しの紫外線によってフィルムの劣化が進み、可視光吸収剤も徐々に劣化退色して映像のコントラストが低下する。そこで、積層ポリエステルフィルムの反ＣＲＴ側の層に紫外線吸収剤を含有させ、ポリエステル及び可視光吸収剤の劣化を防止し
　
（２）「【００９８】［製膜法］本発明の光学用積層ポリエステルフィルムは、それ自体公知の製膜方法、すなわち、
紫外線吸収剤含有ポリエステルと可視光吸収剤含有ポリエステルをそれぞれ別の押出機で溶融状態にしてから２層または３層のダイより積層押出して、未延伸フィルムとし、これを縦、横方向に同時又は逐次に延伸、熱処理することにより二軸配向された積層ポリエステルフィルムとする方法で製造する
【００９９】本発明の光学用積層ポリエステルフィルムの厚みは、万一ＣＲＴが爆縮した場合にガラスの飛散を抑制できやすいことから、５０μｍ以上であることが好ましい。また、該積層フィルムの厚みの上限は、へーズ値を５％以下に保つことやフィルムの生産性から、２５０μｍとするのが好ましい。各層の配分は特に制約は無いが、表層にあって内部を保護すべき紫外線吸収剤含有ポリエステル層は２０μｍ以上あることが好ましい。３層の場合は両表層に紫外線吸収剤含有ポリエステルを配するが、ＣＲＴ側の紫外線吸収剤は殆ど役割を果たさず、吸光剤である色素が製膜工程を汚染するのを防止する役割と、該層に含有する粒子により、滑り性の確保を担うものである。従ってＣＲＴ側の層厚は例えば２〜１０μｍあればよい。
【０１００】［易滑易接層］本発明の光学用積層ポリエステルフィルムは、その
少なくとも片面にさらに易滑易接着層を設け
…略…
【０１１１】本発明において、易滑易接着層を設けた場合の光学用積層ポリエステルフィルムは、
易滑易接着層を裏面（
とするとき、積層ポリエステルフィルムの側から可視光領域の光を、面に対して４５度の角度で入射したときの易滑易接着層と積層ポリエステルフィルムとの界面における反射率
裏面反射率
が０．４％以下
０．４％を超えると、表面反射への影響が無視できなくなり、光学用フィルムとしてディスプレイの防眩フィルムに用いた場合、外来光の反射が表面反射と裏面反射の干渉で虹模様となって目障りになり、視認性を損ない易く好ましくない
【０１１２】前記裏面反射率を０．４％以下にするには、塗膜の厚み方向における屈折率（ｎｚ）を１．５０〜１．６０にすることが好ましい。この屈折率（ｎｚ）が上記範囲を逸脱すると、可視光領域の裏面反射が０．４％を超え易くなる。一方、屈折率がこの範囲を超えると、裏面反射の影響が顕在化し、後述の反射防止層を設ける場合に反射防止が困難になるという不都合が生じる場合もあり好ましくない。このようにして得られた易滑易接着性フィルムは、表面の滑り性および接着性に優れながらも、色相のコントラストが明確で、且つ透明性に優れている。
【０１１３】［ハードコート層］本発明の光学用積層ポリエステルフィルムは、ＣＲＴなどのディスプレイに貼り合わせて使用する場合には、
両面に易滑易接着層を形成
光学用積層フィルム
３層の場合は紫外線吸収剤含有層の薄い方）の面に粘着剤層を、他方の側の面にハードコート層を積層し
光学用積層ポリエステルフィルムの耐擦傷性を向上
…略…
【０１２３】［反射防止層］本発明の光学用積層ポリエステルフィルムは、このように形成した
ハードコート層の上に更に反射防止層を形成する
…略…
【０１２６】反射防止層の形成方法としては、任意の方法を採用できるが、例えばスパッタリングによって積層するのが好ましい。該反射防止層によって、本発明の積層フィルムを用いた防眩積層体はディスプレイの視認性を妨げる外来光の反射を抑制できる。反射防止層は、これらの他にも、単層膜で主として黄色光を中心に反射防止するものがあるが、ディスプレイの反射防止には、多層反射防止膜の方が適している。
【０１２７】［粘着剤層］本発明の光学用積層ポリエステルフィルムは、
ハードコート層を形成した側とは反対側の面に、粘着剤層を積層する
易滑易接着層を介して積層
　
（３）「【０１３３】
【実施例】以下、実施例を挙げて本発明を更に詳細に説明する。
【０１３４】なお、実施例中の各特性値は以下の方法により評価した。
（１）全光線透過率およびヘーズ値
ＪＩＳＫ６７１４−１９５８に準じて、日本電色工業社製のヘーズ測定器（ＮＤＨ−２０）を使用して全光線透過率Ｔｔ（％）と散乱光透過率Ｔｄ（％）とを測定する。得られた全光線透過率は次ぎの基準で評価する。評価ＡＡが極めて優れたもの、Ａが実用可のもの、Ｂは実用不可のものである。
ＡＡ：全光線透過率６０％以上
Ａ：　全光線透過率４０％以上６０％未満
Ｂ：　全光線透過率４０％未満
また、測定された全光線透過率Ｔｔ（％）と散乱光透過率Ｔｄ（％）とから、以下の式よりヘーズ（％）を算出する。
【０１３５】
【数１８】へーズ（％）＝（Ｔｄ／Ｔｔ）×１００
得られたヘーズ値は次の基準で評価する。
ＡＡＡ：ヘーズ値≦２．０％　　……へーズ値がかなり小さく、極めて良好
ＡＡ：　２．０％＜へーズ値≦３．０％　……へーズ値が小さく実用上良好
Ａ：　　３．０％＜へーズ値≦５．０％　……実用上問題ないヘーズ
Ｂ：　　５．０％＜へーズ値　　……へーズ値が大きく、実用上問題がある
【０１３６】（２）波長４００〜６５０ｎｍの可視光線における光線透過特性
（株）島津製作所製分光光度計ＭＰＣ３１００を用い、波長４００〜６５０ｎｍの可視光線の透過率を測定し、各波長における透過率、特定の波長範囲内での最大吸収波長およびそのピークの半値幅を測定する。
【０１３７】（３）コントラスト
発光している試験用ＣＲＴに対し、上方４５°より３０Ｗの蛍光灯で照らし、正反射光が直接入射しないほぼ水平より上方３０°で画面上の最高輝度、最低輝度を輝度計（ミノルタ製）により測定し、コントラスト１（最高輝度／最低輝度）を求める。次に、供試サンプルの粘着剤側をＣＲＴに圧着して貼付し、再度、最高輝度、最低輝度を測定し、コントラスト２を求める。（コントラスト２／コントラスト１）×１００（％）の値を以下の基準で評価する。評価ＡＡが極めて優れたもの、Ａが実用可のもの、Ｂは実用不可のものである。
ＡＡ：（コントラスト２／コントラスト１）×１００％が１２０％以上
Ａ：　（コントラスト２／コントラスト１）×１００％が１００％以上１２０％未満
Ｂ：　（コントラスト２／コントラスト１）×１００％が１００％未満
【０１３８】（４）彩度
標準光Ａに対するフィルムの透過スペクトルから、ＪＩＳ規格Ｚ８７２９に準じてＬ＊ａ＊ｂ＊表色系におけるＬ＊ａ＊およびｂ＊を求め、以下の式より求められるａｂクロマ（Ｃ＊ａｂ）を算出する。
【０１３９】
【数１９】Ｃ＊ａｂ＝｛（ａ＊）2＋（ｂ＊）2｝1/2得られたＣ＊ａｂより、以下の基準で無彩色との彩度のずれを評価する。評価ＡＡが極めて優れたもの、Ａが実用可のもの、Ｂは実用不可のものである。
ＡＡ：Ｃ＊ａｂが１０未満
Ａ：　Ｃ＊ａｂが１０以上２０未満
Ｂ：　Ｃ＊ａｂが２０以上
【０１４０】（５）色純度
ブラウン管より発光する各発光体（青、緑、赤）の色度座標（ＣＩＥ表色系）をＪＩＳ規格Ｚ８７０１に準じてそれぞれ算出する。また、それと同様にして、サンプルフィルムをブラウン管に貼り付けた上での各発光体の色度座標を算出し、以下の基準で三原色の色純度の評価を行なう。ただし、サンプルを貼り付けることにより各発光体の色度座標が単波長（４６０ｎｍ、５６０ｎｍ、６２０ｎｍ）の色度座標に近づいた場合、色純度が向上したと判断する。評価ＡＡが極めて優れたもの、Ａが実用可のもの、Ｂは実用可であるが従来のものと比較して向上していないもの、Ｃは実用不可のものである。
ＡＡ：三原色のすべての色純度が向上した
Ａ：　三原色のうち、２色については向上したが残り１色は低下した
Ｂ：　いずれかひとつは向上したが、その他は低下した
Ｃ：　すべて低下したもしくは変化なし
【０１４１】（６）裏面反射率
サンプルフィルムの着色層側の易滑易接着層面を裏面とするとき、フィルム表面から４５°の角度で点光源を照射し、主反射から、フィルム厚みをｄとするとき、ｄ／０．７０７だけ離れた反射光を裏面反射とし、これを点光源の光量で割ったものを反射率とする。これを次の基準で評価する。評価Ａが実用可のもの、Ｂは実用不可のものである。
Ａ：　裏面反射率が０．４％以下
Ｂ：　裏面反射率が０．４％超
【０１４２】（７）接着力
ａ．対接着剤
サンプルフィルムの易滑易接着層の面に厚さ１０μｍのアクリル系の粘着剤を塗設する。６０℃、８０％ＲＨの恒温恒湿槽中に２４時間経時後、エポキシ樹脂系の接着剤で貼り合せ、引き剥がし試験により、以下の基準で評価する。
ＡＡ：基材フィルムが破断する程度に接着力が強い
Ａ：　剥離するが、実用性はある
Ｂ：　たやすく剥離し、実用性無し
ｂ．対ハードコート層
サンプルフィルムの易滑易接着層の面に厚さ５μｍのハードコート層を形成して碁盤目のクロスカット（１ｍｍのマス目を１００個）を施し、その上に２４ｍｍ幅のセロハンテープ（ニチバン社製）を貼り付け、１８０度の剥離角度で急激に剥がした後、剥離面を観察し、以下の基準で評価する。
ＡＡ：剥離面積が１０％未満……接着力極めて良好
Ａ：　剥離面積が１０％以上２０％未満　……接着力良好
Ｂ：　剥離面積が２０％以上３０％未満　……接着力やや良好
Ｃ：　剥離面積が３０％以上４０％未満　……接着力不良
Ｄ：　剥離面積が４０％を超えるもの　　……接着力極めて不良
【０１４３】（８）イオン性低分子化合物の検出
サンプルフィルムの易滑易接着層の面をＸＰＳ（Ｘ線光電子分光）により表面分析する。その結果により、以下のように表示した。Ａが合格である。
Ａ：　イオン性低分子化合物の含有量が１，０００ｐｐｍ以下
Ｂ：　イオン性低分子化合物の含有量が１，０００ｐｐｍを超える
【０１４４】（９）フィルム／フィルム摩擦係数
表面と裏面を重ね合せた２枚のフィルムの下側に固定したガラスを置き、重ね合せたフィルムの下側（ガラス板と接しているフィルム）のフィルムを定速ロールにて引取り（１０ｃｍ／分）、上側のフィルムの一端（下側フィルムの引取り方向と逆端）に検出機を固定してフィルム／フィルム間の引張力（Ｆ：ｋｇ）を検出する、なお、その時に用いる上側のフィルムの上に載せてあるスレッドは下側面積が５０ｃｍ2（８０ｍｍ×６２．５ｍｍ）であり、フィルムに接する面は硬度８０°のネオプレンゴムであり、その重さ（Ｗ）は１．２ｋｇとする。静摩擦係数（μｓ）は以下の式で算出される。
【０１４５】
【数２０】μｓ＝Ｆ／Ｗ
但し、Ｆはフィルムが滑り始める直前の値である。
【０１４６】（１０）易接着層の厚み方向の屈折率
アッベ屈折率計を用い、ナトリウムＤ線を光源として測定する。なお、マウント液にはヨウ化メチレンを用い、測定雰囲気は２５℃、６５％ＲＨとする。
【０１４７】（１１）フィルムの表面反射特性
発光していない試験用ＣＲＴに７００ｌｘの外光を照射し、反射輝度１を輝度計（ミノルタ製）によって測定する。次に、供試フィルムをＣＲＴに粘着剤で貼付し、再度反射輝度２を測定する。（反射輝度２／反射輝度１）×１００％の値を次の区分で評価する。評価ＡＡが極めて優れたもの、Ａが実用可のもの、Ｂは実用可であるが本発明の効果が発現していないもの、Ｃは実用不可のものである。
ＡＡ：（反射輝度２／反射輝度１）×１００％が２０％未満
Ａ：　（反射輝度２／反射輝度１）×１００％が２０％以上３０％未満
Ｂ：　（反射輝度２／反射輝度１）×１００％が３０％以上４０％未満
Ｃ：　（反射輝度２／反射輝度１）×１００％が４０％以上
【０１４８】（１２）フィルムの耐摩耗性
サンプルフィルムにハードコート層を塗設して、この面を摩耗試験する。スチールウール＃０００を角型パッド（面積６．２５ｃｍ2）に装着し、往復式摩耗試験機による摩耗試験（荷重１ｋｇ、５０回往復）前後のヘーズ値の差（△ヘーズ）から以下のように評価する。評価Ａが極めて優れたもの、Ｂが実用可であるが優れているといえないのもの、Ｃは実用不可のものである。
△ヘーズ＝（磨耗試験後のヘーズ値）−（磨耗試験前のヘーズ値）
Ａ：　△ヘーズが１０未満
Ｂ：　△ヘーズが１０以上２０未満
Ｃ：　△ヘーズが２０超
【０１４９】（１３）耐光劣化性
東洋精機（株）製キセノンウエザメータを使用し、サンプルフィルムの紫外線吸収剤含有層側（３層フィルムの場合は主たる紫外線吸収剤含有層側）に３００〜８００ｎｍの波長の光線を放射照度７６５Ｗ／ｍ2で１００時間照射し、照射前後の三刺激値（視感透過率を含む）、Ｌａｂ（色度座標）、ＹＩ（黄変度）を色差計（日本電色工業（株）製ＳＺＳ―Σ９０）を用いて測定し、次の基準で評価する。Ａが合格である。
Ａ：　視感度透過率の変化が３％以内で且つ黄変度４以内
Ｂ：　視感度透過率の変化が３％を超えるか及び／又は黄変度４超」
　
（４）「【０１５０】［実施例１］平均粒径１．７μｍの多孔質シリカを０．００７重量％、下記化学式
【０１５１】
【化２４】
の構造を持つ紫
外線吸収剤を
有させたポリエチレンテレフタレート
を押出機で溶融状態とし、３層ダイの第１層と第３層へ送出
染料
の造粒体をポリエチレンテレフタレート
に対して
添加し、溶融状態で
３層ダイの第２層へ送出
前記３層ダイで前記紫外線吸収剤等含有するＰＥＴと積層して中層となるようにして押出し、溶融物を
冷却して未延伸フィルムとし
続いて、該未延伸フィルムを
９０℃に加熱した状態で縦方向に３．５倍延伸し、９５℃に加熱した状態で横方向に３．８倍延伸した後、２３０℃で緊張熱処理して、厚み７５μｍ、表層の前記紫外線吸収剤等含有する層が３０μｍ及び５μｍ、中層が４０μｍの二軸配向され他積層ポリエステルフィルムを得
【０１５２】［実施例２］積層ポリエステルフィルムの厚みを２００μｍに変更し、且つ着色剤とその添加量を三井化学製染料（商品名：ＨＳ―３０７）及び日本化薬（株）製染料（商品名：Ｋａｙａｓｅｔ　Ｙｅｌｌｏｗ　ＥＧ）の重量比２０：１の混合物０．０３重量％に変更し、延伸倍率を縦３．３倍、横３．５倍に変更し、各層厚みを５５μｍ、１４０μｍ、５μｍとする以外は実施例１と同じように行なった。得られた光学用積層ポリエステルフィルムの特性を表１に示す。
【０１５３】［実施例３］平均粒径１．７μｍの多孔質シリカを０．００７重量％、下記化学式
【０１５４】
【化２５】
の構造を持つ紫外線吸収剤を１．０重量％含有させた固有粘度０．６５のポリエチレン―２，６―ナフタレート（以下ＰＥＮと略称することがある。固有粘度［η］：０．６５）を押出機で溶融状態とし、２層ダイへ送出する。三井化学製染料（商品名：ＨＳ−２９９）を０．０８重量％、平均粒径１．７μｍの多孔質シリカを０．００７重量％含有させたＰＥＮ（固有粘度［η］：０．６５）を別の押出機で溶融状態とし、前記２層ダイで前記紫外線吸収剤等含有するＰＥＮと積層して押出し、溶融物を常法により冷却ドラムで冷却して未延伸フィルムとした。次いで、該未延伸フィルムを一旦巻き取ることなく、縦方向に１４０℃に加熱した状態で３．５倍延伸し、横方向に１３５℃に加熱した状態で３．８倍延伸した後、２３５℃で緊張熱処理して、厚み５０μｍ、表層の前記紫外線吸収剤等含有する層が２０μｍ、顔料含有層が３０μｍの二軸配向された積層ポリエステルフィルムを得た。得られた光学用積層ポリエステルフィルムの特性を表１に示す。
【０１５５】［実施例４］積層ポリエステルフィルムの厚みを７５μｍに変更し、各層厚みを３０／４０／５μｍとし、且つ可視光吸収剤、紫外線吸収剤およびその添加量を表１に示すように変更する以外は実施例１と同じように行なった。得られた光学用積層ポリエステルフィルムの光学特性の評価結果を表１に示す。
【０１５６】［比較例１〜４、６］可視光吸収剤、紫外線吸収剤およびそれらの添加量、層厚みを表１に示すように変更する以外は実施例１と同じように行なった。得られた光学用積層ポリエステルフィルムの特性を表１に示す。
【０１５７】［比較例５］二軸配向フィルムの厚みと、可視光吸収剤及び紫外線吸収剤の添加量を表１に示すように変更する以外は実施例３と同じように行なった。押出機ダイ付近の発煙が多く、途中でフィルムの採取を断念した。紫外線吸収剤、吸光剤の量を表１に示す。
【０１５８】
【表１】
なお、表１における可視光線吸収剤の記号（ａ、ｂ、ｃおよびｄ）は、以下の染料および顔料を示す。
ａ：三井化学製染料（商品名：ＨＳ−２９９）
ｂ：三井化学製染料（商品名：ＨＳ−３０７）および日本化薬社製染料（商品名：Ｋａｙａｓｅｔ　ＹｅｌｌｏｗＥＧ）の重量比２０：１の混合物
ｃ：三井化学製染料（商品名：ＨＳ−２９６）、日本化薬製染料（商品名：Ｋａｙａｓｅｔ　ＯｒａｎｇｅＡＮ）及び日本化薬製染料（商品名：ＫａｙａｓｅｔＧｒｅｅｎＡＢ）の重量比１０：３：３の混合物
ｄ：日本化薬製（商品名：Ｋａｙａｓｅｔ　ＢｌｕｅＡ２Ｒ）
ｅ：日本化薬製（商品名：Ｋａｙａｓｅｔ　ＢｌａｃｋＡＮ）
ｆ：大日精化製顔料Ｃａｒｂｏｎ　Ｂｌａｃｋ（商品名：４８１８　　Ｂｌａｃｋ１５Ｆ−７．５）」
　
（５）陰極線管の蛍光スクリーンにおける青色、緑色、赤色の各蛍光体の発光スペクトル示す図１の記載から、
青色を発光する蛍光体の発光輝度のピーク波長は約４５０ｎｍであり、緑色を発光する蛍光体の発光輝度のピーク波長は約５４０ｎｍであり、赤色を発光する蛍光体の発光輝度のピーク波長は約６２０ｎｍであり、
ピークの発光輝度はほぼ同じ強さであ
青色を発光する蛍光体の発光スペクトルの長波長側
の裾野は５８０ｎｍまで拡がっており、緑色を発光する蛍光体の発光スペクトルの短波長側
の裾野は４３０ｎｍまで拡がっており、緑色を発光する蛍光体の発光スペクトルの長波長側
の裾野は６４０ｎｍまで拡がっており、赤色を発光する蛍光体の発光スペクトルの両側
の裾野はほとんどなく、ただ約６１５ｎｍに発光輝度が前記ピークの発光輝度の約半分の鋭いピークと、約７０５ｎｍに発光輝度が前記ピークの発光輝度とほぼ同じ強さの鋭いピークがある
　また、
緑色光及び赤色光の中間色を選択的に吸収する着色剤の波長５４０〜６３０ｎｍにおける最大吸収ピークの波長Ｘ
該ピークの発光輝度の０．７倍の発光輝度となる波長
赤色を発光する蛍光体の発光スペクトルの短波長側
の、該発光スペクトルのピークの発光輝度の約半分の発光輝度の鋭い前記ピークの波長６１５ｎｍより少し低い波長である
同様に、緑色を発光する蛍光体のスペクトルにおける、ピークの短波長側
のピークの発光輝度の０．７倍の発光輝度となる波長は約５００ｎｍであり、青色を発光する蛍光体のスペクトルにおける、ピークの長波長側
のピークの発光輝度の０．７倍の発光輝度となる波長は約４８０ｎｍであ
　
（６）上記（１）ないし（５）の記載からみて、引用例には、
「テレビやパソコンといったＣＲＴや液晶等の青色光、緑色光及び赤色光の３つの光を発光させて映像を表示する電子ディスプレイは、青色光と緑色光又は緑色光と赤色光のそれぞれの中間色も発光しており、これらの中間色の光によって映像の色相のコントラストがぼやけるという問題の改善が強く望まれ、更に、室内で使用するとはいえ、長期の使用により、着色剤が紫外線によって劣化し、初期の効果を持続できない問題が浮上しているところ、
　上述の問題を解消し、電子ディスプレイなどの映像表示装置に、輝度を低下させることなく、高い色純度、高いコントラスト及び優れた反射防止性能を発現させ、これらを長期間持続させることを課題として、
　鋭意研究した結果、ＣＲＴなどの発光色の強さと光の波長の関係を見ると、短波長側から青、緑、赤の三つのピークが存在し、青と緑及び緑と赤のピークの裾野が重畳していることに問題があること、具体的には、このような重畳があると、青だけ或は緑だけが発色しても青と緑の中間色が、また、緑だけ或は赤だけが発色しても赤と緑の中間色すなわち黄色みがかった色が発色し、これらの中間色が発色していると、映像のコントラスト及び色純度が低下し、また、外来光によっても、映像のコントラスト及び色純度の低下が惹起されるといった問題があることを確認し、
　さらに、人間の目が緑と赤の中間色の光に対して感度が高いことから、緑と赤の中間色の影響が青と緑の中間色よりも大きいこと、及び、外来光による影響も緑と赤の中間色の部分が大きく関与していることを見出し、青と緑の中間色は人問の目にとって感度が低いため、色純度の向上には寄与するがコントラストといった点ではほとんど効果がないことも判明したので、
　更に研究し、緑色光及び赤色光の中間色を選択的に吸収する着色剤を積層フィルムの一層内に配合させ、外来光側の層に紫外線吸収剤配合した光学用積層ポリエステルフィルムの外側にハードコート層等を被着させた後、映像表示装置の映像表示面に直接貼り合せるとき、映像表示装置の輝度を低下させることなく、外来光による認視性の低下を防止でき、しかもコントラストや色純度を向上でき、長期間それらを持続できることを見出し、
　映像表示装置の映像表示面に貼合せる保護フィルムの基材として積層ポリエステルフィルムを用い、該フィルムの各層に、紫外線吸収剤と着色剤を別々に含有させ、緑色光と赤色光の中間色光の透過を選択的に抑制させる機能を付与し、かつ視認性と映像の色相のコントラストを両立させ、さらにこの効果を長期間に亘って維持させることができることを見出したので、
　紫外線吸収剤を含有するポリエステルの層に着色剤を含有するポリエステルの層を積層し二軸配向して構成した積層ポリエステルフィルムの各層に着色剤及び紫外線吸収剤を別々に含有させることにより、フィルムの緑と赤の重畳部分の光線透過率を適量低下させて透過させないようにして、映像表示装置の映像表示面に貼合せて長期使用するのに好適なものとした光学用積層ポリエステルフィルムであって、
　ＣＲＴにおける青、緑及び赤の最大発光波長はそれぞれ４５０ｎｍ、５４０ｎｍ及び６２０ｎｍ付近にあって、ピークの発光輝度はほぼ同じ強さであり、青色を発光する蛍光体の発光スペクトルの長波長側の裾野は５８０ｎｍまで拡がっており、緑色を発光する蛍光体の発光スペクトルの短波長側の裾野は４３０ｎｍまで拡がっており、緑色を発光する蛍光体の発光スペクトルの長波長側の裾野は６４０ｎｍまで拡がっており、赤色を発光する蛍光体の発光スペクトルの両側の裾野はほとんどなく、ただ約６１５ｎｍに発光輝度が前記ピークの発光輝度の約半分の鋭いピークと、約７０５ｎｍに発光輝度が前記ピークの発光輝度とほぼ同じ強さの鋭いピークがあり、前記裾野が重なり合う重畳部分は青、緑及び赤の最大発光波長である４５０ｎｍ、５４０ｎｍ及び６２０ｎｍのそれぞれの間に存在するため、緑と赤の重畳部分の光を透過させにくくするためには、緑色光及び赤色光の中間色を選択的に吸収する着色剤の、波長５４０〜６３０ｎｍの可視光線における最大吸収ピークの波長Ｘが５６０ｎｍ〜６１０ｎｍの範囲にあることが必要であり、前記最大吸収ピークの波長Ｘが、緑色を発光する蛍光体のスペクトルにおけるピークの長波長側の、該ピークの最大発光波長の発光輝度の０．７倍の発光輝度となる波長５６０ｎｍ未満、又は、赤色を発光する蛍光体の発光スペクトルの短波長側の、該発光スペクトルのピークの発光輝度の約半分の発光輝度の鋭いピークの波長である６１５ｎｍより少し低い６１０ｎｍを超えるようでは、緑又は赤の発光自体を多く吸収するためコントラストの向上も色温度の向上も望めないため、前記最大吸収ピークの波長Ｘが５６０ｎｍ以上６１０ｎｍ以下を満足するようにし、ちなみに、緑色を発光する蛍光体のスペクトルにおける、ピークの短波長側のピークの発光輝度の０．７倍の発光輝度となる波長は約５００ｎｍであり、青色を発光する蛍光体のスペクトルにおける、ピークの長波長側のピークの発光輝度の０．７倍の発光輝度となる波長は約４８０ｎｍであり、
　波長５４０〜６３０ｎｍの可視光域における最大吸収ピークの半値幅Ｙが８０ｎｍを超えると、やはり赤又は緑の発光を多く吸収してしまうためコントラストの向上も色純度の向上も望めなくなり、前記半値幅Ｙが１０ｎｍを下回ると、広範な映像表示装置に対応できなくなることから、前記半値幅Ｙが１０ｎｍ以上８０ｎｍ以下を満足するようにし、
　コントラスト及び色純度の向上を図るには、前記の緑と赤の重畳部分の吸収が十分である、すなわち、ＣＲＴにおける各発光波長に対して前記吸収ピークにおける透過率が十分に低くなければならないので、波長５４０〜６３０ｎｍの可視光線における最大吸収ピーク波長Ｘにおける光線透過率Ｔabsと５４０ｎｍの波長における光線透過率Ｔ540との比Ｔabs／Ｔ540が０．８以下となるようにし、
　４５０ｎｍの波長における光線透過率Ｔ450と前記Ｔ540との比Ｔ450／Ｔ540又は６２０ｎｍの波長における光線透過率Ｔ620と前記Ｔ540との比Ｔ620／Ｔ540のどちらかでも０．５以上１．５以下の範囲を外れると、ＣＲＴからの発光の着色度合いが大きくなり視認性が低下し、着色剤として選択的に可視光線を吸収するように染料を用いる場合発色に偏りが生じ易いため、色相（彩度）のずれを極力抑えるために、ＣＲＴにおける赤、緑、青の発光波長、すなわち、波長４５０ｎｍ，５４０ｎｍ及び６２０ｎｍにおける光線透過率をほぼ同等にして、ＣＲＴにおける赤、緑、青の発光波長における光線透過率同士の比であるＴ450／Ｔ540及びＴ620／Ｔ540をそれぞれ０．５以上１．５以下の範囲にし、かつ、波長４００〜６５０ｎｍの可視光線における全光線透過率が４０％未満では視認性が低下するので該全光線透過率を４０％以上とし、
　長期間の使用において窓越しの紫外線によるフィルムの劣化や可視光吸収剤の劣化退色による映像のコントラストの低下を防止するために、積層ポリエステルフィルムの反ＣＲＴ側の層、すなわち表面側の層に紫外線吸収剤を含有させて、ポリエステル及び可視光吸収剤が劣化しないようにし、
　紫外線吸収剤含有ポリエステルを押出機で溶融状態とし、３層ダイの第１層と第３層へ送出し、可視光吸収剤含有ポリエステルを別の押出機で溶融状態とし、前記３層ダイの第２層へ送出し、前記３層ダイより積層押出して未延伸フィルムとし、これを縦横方向に逐次延伸し、緊張熱処理することにより二軸配向された積層ポリエステルフィルムとする方法で製造し、
　両面にさらに易滑易接着層を設け、積層ポリエステルフィルムの側から可視光領域の光を面に対して４５度の角度で入射したときの裏面の易滑易接着層と積層ポリエステルフィルムとの界面における反射率である裏面反射率が０．４％を超えると、表面反射への影響が無視できなくなり、光学用フィルムとしてディスプレイの防眩フィルムに用いた場合、外来光の反射が表面反射と裏面反射の干渉で虹模様となって目障りになり、視認性を損ない易く好ましくないので、前記裏面反射率を０．４％以下とし、
　さらに、裏面に粘着剤層を積層し、かつ、表面にハードコート層を積層して耐擦傷性を向上させ、該ハードコート層の上に更に反射防止層を形成した、
　映像表示装置の映像表示面に貼合せて長期使用するのに好適な光学用積層ポリエステルフィルム。」の発明（以下「引用発明」という。）が記載されているものと認められる。
　
４　対比
　本願発明と引用発明とを対比する。
（１）引用発明の「３層ダイより積層押出して未延伸フィルムとし、これを縦横方向に逐次延伸し、緊張熱処理することにより二軸配向された積層ポリエステルフィルム」、「第２層」、「『着色剤』、『染料』、『可視光吸収剤』」、「光線透過率」、「『反射防止層を形成』した『光学用積層ポリエステルフィルム』」及び「両面にさらに『易滑易接着層』を設け、さらに、裏面に『粘着剤層を積層』し、かつ、表面に『ハードコート層を積層』し、該『ハードコート層』の上に更に『反射防止層を形成』する『積層ポリエステルフィルム』」は、それぞれ、本願発明の「少なくとも３層からなる積層ポリエステルフィルム」、「内層」、「光線吸収剤」、「光線透過率」、「反射防止フィルム」及び「反射防止フィルム用積層ポリエステルフィルム」に相当する。
　
（２）引用発明の「反射防止フィルム用積層ポリエステルフィルム（反射防止層を形成する積層ポリエステルフィルム）」は、紫外線吸収剤含有ポリエステルを押出機で溶融状態とし、３層ダイの第１層と第３層へ送出し、「光線吸収剤（可視光吸収剤）」含有ポリエステルを別の押出機で溶融状態とし、前記３層ダイの「内層（第２層）」へ送出し、前記３層ダイより積層押出して未延伸フィルムとし、これを縦横方向に逐次延伸し、緊張熱処理することにより製造するものであるから、本願発明の「反射防止フィルム用積層ポリエステルフィルム」と、「内層に光線吸収剤を含有」する点で一致する。
　
（３）引用発明の「反射防止フィルム用積層ポリエステルフィルム（反射防止層を形成する積層ポリエステルフィルム）」は、青、緑及び赤の最大発光波長はそれぞれ４５０ｎｍ、５４０ｎｍ及び６２０ｎｍ付近にあって、ピークの発光輝度はほぼ同じ強さであるＣＲＴの映像表示面に貼合せて長期使用するのに好適なものとしたものであり、波長５４０〜６３０ｎｍの可視光線における最大吸収ピークの波長Ｘが、緑色を発光する蛍光体のスペクトルにおけるピークの長波長側の、該ピークの最大発光波長の発光輝度の０．７倍の発光輝度となる波長５６０ｎｍ以上、かつ、赤色を発光する蛍光体の発光スペクトルのピークの発光輝度の約半分の発光輝度の鋭いピークの波長である６１５ｎｍより少し低い６１０ｎｍ以下であることを満足するようにし、波長５４０〜６３０ｎｍの可視光域における最大吸収ピークの半値幅Ｙが１０ｎｍ以上８０ｎｍ以下であることを満足するようにし、波長５４０〜６３０ｎｍの可視光線における最大吸収ピーク波長Ｘにおける光線透過率Ｔabsと５４０ｎｍの波長における光線透過率Ｔ540との比Ｔabs／Ｔ540が０．８以下となるようにし、かつ、波長４００〜６５０ｎｍの可視光線における全光線透過率を４０％以上としたものであるから、引用例の図１も参照すれば、引用発明の「反射防止フィルム用積層ポリエステルフィルム」が本願発明の「光線波長４４０〜４６０ｎｍ、４８０〜５００ｎｍ、５２０〜５４０ｎｍ、５６０〜５８０ｎｍ、および６１０〜６３０ｎｍにおける光線透過率の各平均値（それぞれＴ４４０−４６０、Ｔ４８０−５００、Ｔ５２０−５４０、Ｔ５６０−５８０、Ｔ６１０−６３０）が、Ｔ４４０−４６０−Ｔ５６０−５８０≧３％　…（２）、Ｔ５２０−５４０−Ｔ５６０−５８０≧３％　…（４）及びＴ６１０−６３０−Ｔ５６０−５８０≧３％　…（６）を同時に満足する」との事項を有していることが明らかである。
　
（４）上記（１）ないし（３）からみて、本願発明と引用発明とは、
「少なくとも３層からなる積層ポリエステルフィルムであって、内層に光線吸収剤を含有し、光線波長４４０〜４６０ｎｍ、４８０〜５００ｎｍ、５２０〜５４０ｎｍ、５６０〜５８０ｎｍ、および６１０〜６３０ｎｍにおける光線透過率の各平均値（それぞれＴ４４０−４６０、Ｔ４８０−５００、Ｔ５２０−５４０、Ｔ５６０−５８０、Ｔ６１０−６３０）が、下記式（２）、（４）及び（６）を同時に満足する反射防止フィルム用積層ポリエステルフィルム。
　Ｔ４４０−４６０−Ｔ４８０−５００≧３％　…（１）
　Ｔ４４０−４６０−Ｔ５６０−５８０≧３％　…（２）
　Ｔ５２０−５４０−Ｔ４８０−５００≧３％　…（３）
　Ｔ５２０−５４０−Ｔ５６０−５８０≧３％　…（４）
　Ｔ６１０−６３０−Ｔ４８０−５００≧３％　…（５）
　Ｔ６１０−６３０−Ｔ５６０−５８０≧３％　…（６）」である点で一致し、
「光線波長４４０〜４６０ｎｍ、４８０〜５００ｎｍ、５２０〜５４０ｎｍ、５６０〜５８０ｎｍ、および６１０〜６３０ｎｍにおける光線透過率の各平均値（それぞれＴ４４０−４６０、Ｔ４８０−５００、Ｔ５２０−５４０、Ｔ５６０−５８０、Ｔ６１０−６３０）が、本願発明では、上記（１）、（３）及び（５）式も同時に満足するのに対して、引用発明では、上記（１）、（３）及び（５）式も同時に満足するかどうかが明らかでない点。」（以下「相違点」という。）で相違する。
　
５　判断
（１）上記相違点について検討する。
　ア　引用発明は、テレビやパソコンといったＣＲＴや液晶等の青色光、緑色光及び赤色光の３つの光を発光させて映像を表示する電子ディスプレイは、青色光と緑色光又は緑色光と赤色光のそれぞれの中間色も発光しており、これらの中間色の光によって映像の色相のコントラストがぼやけるという問題、及び、室内で使用するとはいえ、長期の使用により、着色剤が紫外線によって劣化し、初期の効果を持続できないという問題を解消し、電子ディスプレイなどの映像表示装置に、輝度を低下させることなく、高い色純度、高いコントラスト及び優れた反射防止性能を発現させ、これらを長期間持続させることを課題として、鋭意研究した結果、ＣＲＴなどの発光色の強さと光の波長の関係を見ると、短波長側から青、緑、赤の三つのピークが存在し、青と緑及び緑と赤のピークの裾野が重畳していることに問題があること、具体的には、このような重畳があると、青だけ或は緑だけが発色しても青と緑の中間色が、また、緑だけ或は赤だけが発色しても赤と緑の中間色すなわち黄色みがかった色が発色し、これらの中間色が発色していると、映像のコントラスト及び色純度が低下し、また、外来光によっても、映像のコントラスト及び色純度の低下が惹起されるといった問題があることを確認してなした光学用積層ポリエステルフィルムの発明であるところ、さらに、人間の目が緑と赤の中間色の光に対して感度が高いことから、緑と赤の中間色の影響が青と緑の中間色よりも大きいこと、及び、外来光による影響も緑と赤の中間色の部分が大きく関与していることを見出し、青と緑の中間色は人問の目にとって感度が低いため、
色純度の向上には寄与するが
　イ　しかるところ、色純度をさらに向上させるために、青と緑の中間色についても緑と赤の中間色と同様にして、フィルムの青と緑の重畳部分の光線透過率を適量低下させて透過させないようにすることは、当業者が適宜なし得た程度のことである。
　ウ　したがって、引用発明において、青色を発光する蛍光体のスペクトルにおける、ピークの長波長側のピークの発光輝度の０．７倍の発光輝度となる波長４８０ｎｍ以上、かつ、緑色を発光する蛍光体のスペクトルにおける、ピークの短波長側のピークの発光輝度の０．７倍の発光輝度となる波長５００ｎｍ以下である、フィルムの青と緑の重畳部分の光線透過率を適量低下させて透過させないようにして、光線波長４４０〜４６０ｎｍ、４８０〜５００ｎｍ、５２０〜５４０ｎｍ、５６０〜５８０ｎｍ、および６１０〜６３０ｎｍにおける光線透過率の各平均値（それぞれＴ４４０−４６０、Ｔ４８０−５００、Ｔ５２０−５４０、Ｔ５６０−５８０、Ｔ６１０−６３０）が、Ｔ４４０−４６０−Ｔ４８０−５００≧３％　…（１）、Ｔ５２０−５４０−Ｔ４８０−５００≧３％　…（３）及びＴ６１０−６３０−Ｔ４８０−５００≧３％　…（５）も同時に満足するようになすことは、当業者が容易に想到することができた程度のことである。
　
（２）また仮に、引用発明の「反射防止フィルム用積層ポリエステルフィルム」が本願発明の「光線波長４４０〜４６０ｎｍ、４８０〜５００ｎｍ、５２０〜５４０ｎｍ、５６０〜５８０ｎｍ、および６１０〜６３０ｎｍにおける光線透過率の各平均値（それぞれＴ４４０−４６０、Ｔ４８０−５００、Ｔ５２０−５４０、Ｔ５６０−５８０、Ｔ６１０−６３０）が、Ｔ４４０−４６０−Ｔ５６０−５８０≧３％　…（２）、Ｔ５２０−５４０−Ｔ５６０−５８０≧３％　…（４）及びＴ６１０−６３０−Ｔ５６０−５８０≧３％　…（６）を同時に満足する」との事項を有している（上記４（３））とまではいえないとしても、引用発明において、フィルムの緑と赤の重畳部分の光線透過率を適量低下させて透過させないようにする際に、光線波長４４０〜４６０ｎｍ、４８０〜５００ｎｍ、５２０〜５４０ｎｍ、５６０〜５８０ｎｍ、および６１０〜６３０ｎｍにおける光線透過率の各平均値（それぞれＴ４４０−４６０、Ｔ４８０−５００、Ｔ５２０−５４０、Ｔ５６０−５８０、Ｔ６１０−６３０）が、Ｔ４４０−４６０−Ｔ５６０−５８０≧３％　…（２）、Ｔ５２０−５４０−Ｔ５６０−５８０≧３％　…（４）及びＴ６１０−６３０−Ｔ５６０−５８０≧３％　…（６）を同時に満足するようになすことは、当業者が容易に想到することができた程度のことである。
　
（３）本願明細書の発明の詳細な説明には、本願発明は、プラズマディスプレイ用途として好適に用いられるものであること（【０００１】）、光線波長４４０ｎｍ〜４６０ｎｍ、５２０ｎｍ〜５４０ｎｍ、６１０ｎｍ〜６３０ｎｍ領域はそれぞれプラズマディスプレイの青色、緑色、赤色発光波長にあたる一方、光線波長４８０ｎｍ〜５００ｎｍ、５６０ｎｍ〜５８０ｎｍ領域はプラズマディスプレイの発光が無いもしくは発光量が少ない領域であり、かかる各平均値の差が３．０％未満では、プラズマディスプレイ用光学フィルターの最表面に設置されたときにプラズマディスプレイの明所コントラストを向上させる効果が低いこと（【００１７】）が、それぞれ記載されているが、プラズマディスプレイの青色、緑色、赤色発光波長が、それぞれ４４０ｎｍ〜４６０ｎｍ、５２０ｎｍ〜５４０ｎｍ、６１０ｎｍ〜６３０ｎｍ領域内であることは、本願の出願前に周知であり（例．特開平１０−２６７０４号公報（【００４５】参照）、特開２００３−９６２１５号公報（【００１７】参照。））、プラズマディスプレイにおいても、青と緑の中間色の波長領域は４８０ｎｍないし５００ｎｍあたりであり、緑と赤の中間色の波長領域は５６０ｎｍ〜５８０ｎｍあたりであることも、本願出願前に当業者に知られていたことである（特開２０００−４３１７５号公報の【０００１】及び【００３０】参照。）。
　してみると、テレビやパソコンといったＣＲＴや液晶等の青色光、緑色光及び赤色光の３つの光を発光させて映像を表示する電子ディスプレイなどの映像表示装置に、輝度を低下させることなく、高い色純度、高いコントラスト及び優れた反射防止性能を発現させ、これらを長期間持続させることを課題とした引用発明を、電子ディスプレイなどの映像表示装置として本願出願前に周知のプラズマディスプレイのそれぞれ４４０ｎｍ〜４６０ｎｍ、５２０ｎｍ〜５４０ｎｍ、６１０ｎｍ〜６３０ｎｍ領域内である青色、緑色、赤色発光波長の輝度を低下させることなく、高い色純度、高いコントラスト及び優れた反射防止性能を発現させ、これらを長期間持続させるために、引用発明の光学用積層ポリエステルフィルムにおいて、かかる青色、緑色、赤色発光波長の各光線透過率の平均値と、かかる青と緑の中間色の波長領域及び緑と赤の中間色の波長領域の各光線透過率の平均値の差を大きくして、これをプラズマディスプレイの映像表示面に貼合せて使用するのに好適なものとなすことは、当業者が容易になし得た程度のことである（上記特開２０００−４３１７５号公報の【請求項７】ないし【請求項９】、【０００１】及び【００３０】参照。）。
　したがって、たとえ、プラズマディスプレイ用であることが本願の特許請求の範囲の請求項１で特定されたとしても、上記（１）の判断や上記（２）の判断と同様の判断となる。
　
（４）本願発明の奏する効果は、引用発明の奏する効果から当業者が予測することができた程度のことである。
　
（５）したがって、本願発明は、当業者が引用例に記載された発明に基づいて容易に発明をすることができたものである。
　
６　むすび
　本願発明は、以上のとおり、当業者が引用例に記載された発明に基づいて容易に発明をすることができたものであるから、特許法第２９条第２項の規定により特許を受けることができない。
　よって、結論のとおり審決する。